(57)【要約】【課題】キックや、地汚れの発生を防止しつつ、印画濃度の高い画像を形成することができる熱転写シートを提供すること。【解決手段】基材１の一方の面にイエロー染料層２Ｙが設けられ、基材の他方の面に背面層５が設けられた熱転写シート１０であって、イエロー染料層２Ｙは、バインダー樹脂と、昇華性染料とを含有しており、バインダー樹脂には、ニトロセルロースが含まれ、昇華性染料には、Ａ染料；下記一般式（１）及び下記一般式（２）で示される染料の何れか一方又は双方の染料と、Ｂ染料；下記一般式（３）及び下記一般式（４）で示される染料の何れか一方又は双方の染料と、が含まれ、昇華性染料の固形分総量に対する、Ａ染料とＢ染料の合計質量が９５質量％以上である。【選択図】図１
2015013456.tif 000002
【特許請求の範囲】
【請求項１】
基材の一方の面にイエロー染料層が設けられ、前記基材の他方の面に背面層が設けられた熱転写シートであって、
前記イエロー染料層は、バインダー樹脂と、昇華性染料とを含有しており、
前記バインダー樹脂には、ニトロセルロースが含まれ、
前記昇華性染料には、
Ａ染料；下記一般式（１）及び下記一般式（２）で示される染料の何れか一方又は双方の染料と、
Ｂ染料；下記一般式（３）及び下記一般式（４）で示される染料の何れか一方又は双方の染料と、が含まれ、
前記昇華性染料の固形分総量に対する、前記Ａ染料と前記Ｂ染料の合計質量が９５質量％以上であることを特徴とする熱転写シート。
【化１】
2015013456.tif 000015
【化２】
2015013456.tif 000016
一般式（２）中のＲ１は、アリール基、アリル基、アルキル基を表し、Ｒ２は置換あるいは非置換のアルキル基、アリール基を表し、Ａは、−ＣＨ2−、−ＣＨ2ＣＨ2−、−ＣＨ2ＣＨ2Ｏ−、−ＣＨ2ＣＨ2ＯＣＨ2−、−ＣＨ2ＣＨ2ＯＣＨ2ＣＨ2−を表し、Ｒ３はアルキル基を表す。
【化３】
2015013456.tif 000017
一般式（３）中のＲ１は水素原子、炭素数１〜８のアルキル基又はシクロアルキル基を示し、Ｒ２は、水素原子、ハロゲン原子、置換されてもよいアルコキシ基、置換されてもよいアルキルチオ基又は置換されてもよいアリールチオ基を示し、Ｒ３は置換又は非置換のアルコキシカルボニル基、置換又は非置換のアルキルアミノカルボニル基、置換又は非置換のアルコキシ基、置換又は非置換のアリールオキシ基、置換又は非置換のアルキル基、置換又は非置換のシクロアルキル基、複素環基又はハロゲン原子を表す。
【化４】
2015013456.tif 000018
一般式（４）中のＲ１は、置換もしくは非置換のアルキル基、置換もしくは非置換のアリール基、置換もしくは非置換のアリル基、または置換もしくは非置換のアラルキル基を表し、Ｒ２は置換もしくは非置換のアルキル基、置換もしくは非置換のアラルキルオキシカルボニル基、置換もしくは非置換のアルコキシカルボニル基、置換もしくは非置換のアルキルアミノカルボニル基、置換もしくは非置換のアルコキシ基、置換もしくは非置換のアルキルアミノスルホニル基、置換もしくは非置換のシクロアルキル基、シアノ基、ニトロ基またはハロゲン原子を表す。
【請求項２】
前記Ａ染料と前記Ｂ染料の合計質量に対する、前記Ａ染料の含有量の下限値は１５質量％であり、
前記Ａ染料と前記Ｂ染料の合計質量に対する、前記Ａ染料の含有量の上限値は、
（ｉ）前記Ａ染料が、前記一般式（２）で示される染料を含有しない場合には４５質量％であり、
（ｉｉ）前記Ａ染料が、前記一般式（１）で示される染料を含有しない場合には７５質量％であり、
（ｉｉｉ）前記Ａ染料が、前記一般式（１）、前記一般式（２）で示される双方の染料を含有する場合には、下式（Ａ）で算出される含有量であることを特徴とする請求項１に記載の熱転写シート。
４５質量％×一般式（１）で示される染料の含有比率＋７５質量％×一般式（２）で示される染料の含有比率・・・（式Ａ）
（但し、一般式（１）で示される染料の含有比率と一般式（２）で示される染料の含有比率の合計は１である。）
【請求項３】
前記一般式（２）で示される染料がＤｉｓｐｅｒｓｅ  Ｙｅｌｌｏｗ２０１であり、
前記一般式（３）で示される染料が、以下の一般式（３−１）で示される染料であり、
前記一般式（４）で示される染料がＤｉｓｐｅｒｓｅ  Ｙｅｌｌｏｗ  ２３１であることを特徴とする請求項１又は２記載の熱転写シート。
【化５】
2015013456.tif 000019
【請求項４】
前記イエロー染料層中における前記昇華性染料と前記バインダー樹脂の質量比率（Ｄ／Ｂ比（昇華性染料／バインダー樹脂））が２．０以上３．５以下であることを特徴とする請求項１乃至３の何れか１項に記載の熱転写シート。
【発明の詳細な説明】
【技術分野】
【０００１】
本発明は熱転写シートに関する。
【背景技術】
【０００２】
熱転写を利用した画像の形成方法として、昇華性染料をプラスチックフィルム等の基材上に担持させた昇華型の熱転写シートと、紙やプラスチックフィルム等の別の基材上に染料受容層を設けた熱転写受像シートとを互いに重ね合わせてフルカラー画像を形成する昇華型熱転写方法が知られている。この方法は昇華性染料を色材としているため中間色の再現性や階調性に優れており、原稿通りのフルカラー画像を熱転写受像シート上に鮮明に表現することができるので、デジタルカメラ、ビデオ、コンピューター等のカラー画像形成に応用されている。その画像は、銀塩写真に匹敵する高品質なものである。
【０００３】
このような昇華型の熱転写シートの染料層には、熱転写シートの保存時に、染料層に含有される昇華性染料がバインダー樹脂に良好に保持され、かつ熱転写時に、昇華性染料がバインダー樹脂から良好に放出されること、すなわち高い保存安定性と染料転写効率が求められている。
【０００４】
保存安定性を主眼とするバインダー樹脂として、ブチラール系や、アセタール系の樹脂が知られている（特許文献１参照）。ブチラール系や、アセタール系の樹脂をバインダー樹脂として含有する染料層は、保存安定性に優れる一方で、染料転写効率が低く印画濃度が低いといった問題がある。したがって、これらのバインダー樹脂を用いる場合には、（ｉ）染料層の塗工量を多くして染料層中に含まれる昇華性染料の含有量を多くするか、あるいは（ｉｉ）熱転写シートの染料層における昇華性染料／バインダー樹脂の質量比率（Ｄ／Ｂ比）を大きくする等の方法によって、印画濃度を向上させる必要がある。
【０００５】
しかしながら、上記（ｉ）染料層の塗工量を多くした場合には、染料層中に熱転写受像シート側に移行しない昇華性染料が多く残存することとなり、コスト面的には好ましいとはいえない。また、十分な印画濃度となるまで（ｉｉ）Ｄ／Ｂ比を大きくした場合には、ブチラール系やアセタール系のバインダー樹脂では、昇華性染料を保持することができず、保存安定性が著しく低下する。保存安定性が低下した場合には、熱転写シート製造時に巻き取り状態で保管した際、染料層と基材の反対側面に設けられた背面層とが接することにより、染料層から背面層へ昇華性染料が移行（キック）し、シートの搬送性の低下や、背面層の機能低下を引き起こす。また、高温高湿環境下で保存を行ったときに、染料が染料層の表面に析出し、印画時にこの析出した染料が未印画部と接触して未印画部を汚染する地汚れが発生する等の種々の問題を引き起こすこととなる。
【０００６】
染料転写効率の向上を主眼とするバインダー樹脂としてはセルロース系樹脂、例えば、セルロースアセテートプロピオネートやエチルセルロース等が知られている。しかしながら、染料転写効率の向上を主眼とするこれらのバインダー樹脂は染料転写効率には優れるものの、保存安定性が低く、特に、染料層の塗工量を少なくした場合や、Ｄ／Ｂ比を大きくした場合には、保存安定性が低下し、上記の問題を引き起こすこととなる。
【先行技術文献】
【特許文献】
【０００７】
【特許文献１】特開２００９−２８６０６０号公報
【発明の概要】
【発明が解決しようとする課題】
【０００８】
本発明はこのような状況においてなされたものであり、キックや、地汚れの発生を防止しつつ、印画濃度の高い画像を形成することができる熱転写シートを提供することを主たる課題とする。
【課題を解決するための手段】
【０００９】
上記課題を解決するための本発明は、基材の一方の面にイエロー染料層が設けられ、前記基材の他方の面に背面層が設けられた熱転写シートであって、前記イエロー染料層は、バインダー樹脂と、昇華性染料とを含有し、前記バインダー樹脂には、ニトロセルロースが含まれ、前記昇華性染料には、Ａ染料；下記一般式（１）及び下記一般式（２）で示される染料の何れか一方又は双方の染料と、Ｂ染料；下記一般式（３）及び下記一般式（４）で示される染料の何れか一方又は双方の染料と、が含まれ、前記昇華性染料の固形分総量に対する、前記Ａ染料と前記Ｂ染料の合計質量が９５質量％以上であることを特徴とする。
【００１０】
【化１】
2015013456.tif 000003
【００１１】
【化２】
2015013456.tif 000004
【００１２】
一般式（２）中のＲ１は、アリール基、アリル基、アルキル基を表し、Ｒ２は置換あるいは非置換のアルキル基、アリール基を表し、Ａは、−ＣＨ2−、−ＣＨ2ＣＨ2−、−ＣＨ2ＣＨ2Ｏ−、−ＣＨ2ＣＨ2ＯＣＨ2−、−ＣＨ2ＣＨ2ＯＣＨ2ＣＨ2−を表し、Ｒ３はアルキル基を表す。
【００１３】
【化３】
2015013456.tif 000005
【００１４】
一般式（３）中のＲ１は水素原子、炭素数１〜８のアルキル基又はシクロアルキル基を示し、Ｒ２は、水素原子、ハロゲン原子、置換されてもよいアルコキシ基、置換されてもよいアルキルチオ基又は置換されてもよいアリールチオ基を示し、Ｒ３は置換又は非置換のアルコキシカルボニル基、置換又は非置換のアルキルアミノカルボニル基、置換又は非置換のアルコキシ基、置換又は非置換のアリールオキシ基、置換又は非置換のアルキル基、置換又は非置換のシクロアルキル基、複素環基又はハロゲン原子を表す。
【００１５】
【化４】
2015013456.tif 000006
【００１６】
一般式（４）中のＲ１は、置換もしくは非置換のアルキル基、置換もしくは非置換のアリール基、置換もしくは非置換のアリル基、または置換もしくは非置換のアラルキル基を表し、Ｒ２は置換もしくは非置換のアルキル基、置換もしくは非置換のアラルキルオキシカルボニル基、置換もしくは非置換のアルコキシカルボニル基、置換もしくは非置換のアルキルアミノカルボニル基、置換もしくは非置換のアルコキシ基、置換もしくは非置換のアルキルアミノスルホニル基、置換もしくは非置換のシクロアルキル基、シアノ基、ニトロ基またはハロゲン原子を表す。
【００１７】
また、前記Ａ染料と前記Ｂ染料の合計質量に対する、前記Ａ染料の含有量の下限値は１５質量％であり、前記Ａ染料と前記Ｂ染料の合計質量に対する、前記Ａ染料の含有量の上限値は、（ｉ）前記Ａ染料が、前記一般式（２）で示される染料を含有しない場合には４５質量％であり、（ｉｉ）前記Ａ染料が、前記一般式（１）で示される染料を含有しない場合には７５質量％であり、（ｉｉｉ）前記Ａ染料が、前記一般式（１）、前記一般式（２）で示される双方の染料を含有する場合には、下式（Ａ）で算出される含有量であってもよい。
【００１８】
４５質量％×一般式（１）で示される染料の含有比率＋７５質量％×一般式（２）で示される染料の含有比率・・・（式Ａ）（但し、一般式（１）で示される染料の含有比率と一般式（２）で示される染料の含有比率の合計は１である。）
【００１９】
また、前記一般式（２）で示される染料がＤｉｓｐｅｒｓｅ  Ｙｅｌｌｏｗ２０１であり、前記一般式（３）で示される染料が、以下の一般式（３−１）で示される染料であり、前記一般式（４）で示される染料がＤｉｓｐｅｒｓｅ  Ｙｅｌｌｏｗ  ２３１であってもよい。
【００２０】
【化５】
2015013456.tif 000007
【００２１】
また、前記イエロー染料層中における前記昇華性染料と前記バインダー樹脂の質量比率（Ｄ／Ｂ比（昇華性染料／バインダー樹脂））が２．０以上３．５以下であってもよい。
【発明の効果】
【００２２】
本発明の熱転写シートによれば、キックや、地汚れの発生を防止しつつ、印画濃度の高い画像を形成することができる。
【図面の簡単な説明】
【００２３】
【図１】本発明の熱転写シートの一例を示す概略断面図である。
【図２】本発明の熱転写シートの一例を示す概略断面図である。
【発明を実施するための形態】
【００２４】
以下に、本発明の熱転写シートについて詳細に説明する。図１は、本発明の熱転写シートの一例を示す概略断面図である。
【００２５】
図１に示すように、本発明の熱転写シート１０は、基材１の一方の面にイエロー染料層２Ｙが設けられ、基材１の他方の面に背面層５が設けられた構成をとる。ここで、本発明の熱転写シート１０は、イエロー染料層２Ｙが、バインダー樹脂と、昇華性染料とを含有しており、バインダー樹脂には、ニトロセルロースが含まれる。また、昇華性染料には、Ａ染料；下記一般式（１）及び下記一般式（２）で示される染料の何れか一方又は双方の染料と、Ｂ染料；下記一般式（３）及び下記一般式（４）で示される染料の何れか一方又は双方の染料とが含まれている。なお、図１では、基材１とイエロー染料層２Ｙとの間にプライマー層３が設けられているが、プライマー層３は本発明の熱転写シート１０における任意の構成である。
【００２６】
【化６】
2015013456.tif 000008
【００２７】
【化７】
2015013456.tif 000009
【００２８】
一般式（２）中のＲ１は、アリール基、アリル基、アルキル基を表し、Ｒ２は置換あるいは非置換のアルキル基、アリール基を表し、Ａは、−ＣＨ2−、−ＣＨ2ＣＨ2−、−ＣＨ2ＣＨ2Ｏ−、−ＣＨ2ＣＨ2ＯＣＨ2−、−ＣＨ2ＣＨ2ＯＣＨ2ＣＨ2−を表し、Ｒ３はアルキル基を表す。
【００２９】
【化８】
2015013456.tif 000010
【００３０】
一般式（３）中のＲ１は水素原子、炭素数１〜８のアルキル基又はシクロアルキル基を示し、Ｒ２は、水素原子、ハロゲン原子、置換されてもよいアルコキシ基、置換されてもよいアルキルチオ基又は置換されてもよいアリールチオ基を示し、Ｒ３は置換又は非置換のアルコキシカルボニル基、置換又は非置換のアルキルアミノカルボニル基、置換又は非置換のアルコキシ基、置換又は非置換のアリールオキシ基、置換又は非置換のアルキル基、置換又は非置換のシクロアルキル基、複素環基又はハロゲン原子を表す。
【００３１】
【化９】
2015013456.tif 000011
【００３２】
一般式（４）中のＲ１は、置換もしくは非置換のアルキル基、置換もしくは非置換のアリール基、置換もしくは非置換のアリル基、または置換もしくは非置換のアラルキル基を表し、Ｒ２は置換もしくは非置換のアルキル基、置換もしくは非置換のアラルキルオキシカルボニル基、置換もしくは非置換のアルコキシカルボニル基、置換もしくは非置換のアルキルアミノカルボニル基、置換もしくは非置換のアルコキシ基、置換もしくは非置換のアルキルアミノスルホニル基、置換もしくは非置換のシクロアルキル基、シアノ基、ニトロ基またはハロゲン原子を表す。
【００３３】
（基材）
本発明の熱転写シート１０に用いられる基材１としては、ある程度の耐熱性と強度を有するものであれば特に限定されることはなく、従来公知の材料を適宜選択して用いることができる。このような基材１として、例えば、０．５μｍ〜５０μｍ、好ましくは１μｍ〜１０μｍ程度の厚さのポリエチレンテレフタレートフィルム、１，４−ポリシクロヘキシレンジメチレンテレフタレートフィルム、ポリエチレンナフタレートフィルム、ポリフェニレンサルフィドフィルム、ポリスチレンフィルム、ポリプロピレンフィルム、ポリサルホンフィルム、アラミドフィルム、ポリカーボネートフィルム、ポリビニルアルコールフィルム、セロハン、酢酸セルロース等のセルロース誘導体、ポリエチレンフィルム、ポリ塩化ビニルフィルム、ナイロンフィルム、ポリイミドフィルム、アイオノマーフィルム等が挙げられる。更に、これらの材料はそれぞれ単独でも使用できるが、他の材料と組み合わせた積層体として使用してもよい。
【００３４】
（イエロー染料層）
図１に示すように基材１上にはイエロー染料層２Ｙが設けられている。イエロー染料層２Ｙには、昇華性染料と、バインダー樹脂とが含まれる。以下、昇華性染料、及びバインダー樹脂について具体的に説明する。
【００３５】
＜昇華性染料＞
イエロー染料層２Ｙに含まれる昇華性染料には、必須の染料として、Ａ染料；上記一般式（１）及び上記一般式（２）で示される染料の一方、又は双方と、Ｂ染料；上記一般式（３）及び上記一般式（４）で示される染料の一方、又は双方と、が含まれる。以下、上記一般式（１）及び／又は上記一般式（２）で示される染料を単に「Ａ染料」と、また、上記一般式（３）及び／又は上記一般式（４）で示される染料を単に「Ｂ染料」という場合がある。つまり、イエロー染料層２Ｙには、Ａ染料として、上記一般式（１）で示される染料のみが含まれていてもよく、上記一般式（２）で示される染料のみが含まれていてもよく、上記一般式（１）、上記一般式（２）で示される染料の双方が含まれていてもよい。また、イエロー染料層２Ｙには、Ｂ染料として、上記一般式（３）で示される染料のみが含まれていてもよく、上記一般式（４）で示される染料のみが含まれていてもよく、上記一般式（３）、上記一般式（４）で示される染料の双方が含まれていてもよい。
【００３６】
本発明では、Ａ染料と、Ｂ染料、及び後述するバインダー樹脂に含まれるニトロセルロースとの相乗効果によって、濃度の向上と、キックや、地汚れの発生の防止効果が図られている。
【００３７】
（Ａ染料）
上記一般式（１）で示されるＡ染料は、ピラゾロンメチン骨格を有する染料であり、上記一般式（２）で示されるＡ染料は、ジシアノスチリル骨格を有する染料である。上記一般式（１）、上記一般式（２）で示される染料は、いずれもイエローの染料濃度が高く、かつ、その含有量が少量であっても印画物に高い濃度を付与することができる性質を有する。また、後述するように、イエロー染料層２Ｙには、染料転写効率の高いニトロセルロースが含有されていることから、このイエローの染料濃度が高いＡ染料を無駄なく、熱転写受像シート等の被転写体上に転写することができる。したがって、イエロー染料層２Ｙに、Ａ染料と、ニトロセルロースとを含む本発明の熱転写シート１０によれば、Ａ染料と、ニトロセルロースとの相乗効果によって当該熱転写シートを用いて得られる印画物に高い濃度を付与することができる。換言すれば、本発明の熱転写シート１０によって印画濃度の高い印画物を得ることができる。
【００３８】
一般式（２）で示される染料は、一般式（２）中の「Ｒ１」、「Ｒ３」がアルキル基であり、「Ａ」が−ＣＨ2ＣＨ2Ｏ−であり、「Ｒ２」が置換又は非置換のアリール基であることが好ましい。一般式（２）で示される染料の具体的な例としては、以下の一般式（２−１）で示されるＤｉｓｐｅｒｓｅ  Ｙｅｌｌｏｗ  ２０１等を挙げることができる。
【００３９】
【化１０】
2015013456.tif 000012
【００４０】
ところで、Ａ染料は、イエローの染料濃度が高いという性質を有する一方で、後述するニトロセルロースによる染料保持力が低く、Ａ染料を単独でイエロー染料層２Ｙに含有せしめた場合には、イエロー染料層２Ｙ中において当該Ａ染料をニトロセルロースによって十分に保持することができず、保存安定性が低下してしまう問題が生じうる。そして、この保存安定性の低下にともない、熱転写シートを巻き取り状態で保管した際、イエロー染料層２Ｙと基材の反対側面に設けられた背面層とが接することにより、イエロー染料層２Ｙから背面層へＡ染料がキック（移行）し、熱転写シートの搬送性の低下や、背面層の機能低下を引き起こす。
【００４１】
そこで、本発明では、イエロー染料層２Ｙに、Ａ染料とともに、以下で説明するＢ染料が含有されている。Ｂ染料は、ニトロセルロースによる染料保持力が極めて高い染料であり、Ａ染料とＢ染料とを併用して、イエロー染料層２Ｙに含有せしめることにより、キックの発生を効果的に防止することができる。Ｂ染料によって、キックの防止が図られる明確なメカニズムは現在のところ明らかではないが、Ｂ染料のニトロセルロースに対する高い染料保持力が、Ａ染料の染料保持力に何らかの影響を及ぼし、結果としてイエロー染料層２Ｙ全体としての染料保持力が向上するものと推察される。
【００４２】
なお、Ａ染料を用いることなく、Ｂ染料を単独でイエロー染料層２Ｙに含有せしめた場合には、印画物に十分な濃度を付与することができない。
【００４３】
（Ｂ染料）
上記一般式（３）で示される染料は、キノフタロン骨格を有する染料である。一般式（３）で示される染料は、一般式（３）中の「Ｒ１」がアルキル基であり、「Ｒ２」が水素原子であり、「Ｒ３」が置換又は非置換のアルキルアミノカルボニル基であることが好ましい。
【００４４】
一般式（３）で示される染料の具体的な例としては、以下の一般式（３−１）で示される染料、以下の一般式（３−２）で示される染料、Ｄｉｓｐｅｒｓｅ  Ｙｅｌｌｏｗ  ５４等を挙げることができる。
【００４５】
【化１１】
2015013456.tif 000013
【００４６】
上記一般式（４）で示される染料は、ピリドンアゾ骨格を有する染料である。一般式（４）で示される染料は、一般式（４）中の「Ｒ１」がアルキル基であり、「Ｒ２」がアラルキルオキシカルボニル基であることが好ましい。
【００４７】
一般式（４）で示される染料の具体的な例としては、Ｄｉｓｐｅｒｓｅ  Ｙｅｌｌｏｗ  ２３１、Ｓｏｌｖｅｎｔ  Ｙｅｌｌｏｗ  １４１等の染料を挙げることができる。
【００４８】
Ｂ染料の中でも、上記一般式（３−１）で示される染料は、ニトロセルロースによる染料保持力が特に高く、キックの発生をより効果的に防止することができる。したがって、イエロー染料層２Ｙには、Ｂ染料として、上記一般式（３−１）で示される染料が含まれていることが好ましい。
【００４９】
また、イエロー染料層２Ｙには、Ａ染料、Ｂ染料以外の任意の昇華性染料（以下、任意の染料と言う）が含まれていてもよい。なお、昇華性染料の固形分総量に対する、上記Ａ染料と上記Ｂ染料との合計質量が９５質量％未満である場合には、Ａ染料と任意の染料との相互作用によって、任意の染料がイエロー染料層の表面に析出する現象が生ずる。例えば、任意の染料として、Ｓｏｌｖｅｎｔ  Ｙｅｌｌｏｗ  ９３を用いた場合には、Ａ染料と、Ｓｏｌｖｅｎｔ  Ｙｅｌｌｏｗ  ９３との相互作用によりイエロー染料層２Ｙの表面に、Ｓｏｌｖｅｎｔ  Ｙｅｌｌｏｗ  ９３が析出する。イエロー染料層２Ｙの表面に、任意の染料が析出した場合には、この析出した任意の染料が印画時に未印画部と接触して未印画部を汚染する地汚れの発生を引き起こす。
【００５０】
そこで、本発明では、昇華性染料の固形分総量に対する、上記Ａ染料と上記Ｂ染料との合計質量が９５質量％以上であることを必須の条件としている。換言すれば、昇華性染料の固形分総量に対する任意の染料の質量が５質量％未満であることを必須の条件としている。なお、昇華性染料の固形分総量とは、Ａ染料、Ｂ染料、及び任意の染料の合計質量を意味する。昇華性染料の固形分総量に対する、上記Ａ染料と上記Ｂ染料との合計質量が９５質量％以上との条件を満たす場合には、イエロー染料層２Ｙに任意の染料が含まれている場合であっても、Ａ染料との相互作用による任意の染料の析出を抑えることができ、地汚れの発生を防止することができる。昇華性染料の固形分総量に対する、上記Ａ染料と上記Ｂ染料との合計質量の好ましい上限値は１００質量％である。
【００５１】
なお、Ｂ染料は、Ａ染料との相互作用によってイエロー染料層２Ｙの表面に析出しにくい染料であり、Ａ染料とＢ染料とが昇華染料の固形分総量に対して上記所定の範囲内で含有されているとの条件を満たせば、地汚れの発生を防止することができる。
【００５２】
イエロー染料層２Ｙの固形分総量に対する、昇華性染料の含有量について特に限定はないが、イエロー染料層２Ｙの固形分総量に対し、６８質量％未満である場合には、イエロー染料層２Ｙの濃度が低下していく傾向にある。一方、７９質量％を超えると、その分、イエロー染料層２Ｙ中における後述するバインダー樹脂の含有量が低下していき、キック発生の防止効果が低下していく傾向にある。したがって、この点を考慮すると、イエロー染料層２Ｙの固形分総量に対する、昇華性染料の含有量は、６８質量％以上７９質量％以下の範囲内であることが好ましい。なお、このことは、イエロー染料層２Ｙ中における昇華性染料の含有量を限定するものではなく、上記好ましい範囲外であっても、Ａ染料、Ｂ染料、バインダー樹脂としてのニトロセルロースを含有するイエロー染料層２Ｙによれば、地汚れ、キックの発生を防止しつつ、濃度の高い画像を形成することができる。
【００５３】
Ａ染料は、イエロー染料層２Ｙ中の含有量が少ない場合であっても、得られる印画物に高い濃度を付与することができる。したがって、Ａ染料の含有量について特に限定はないが、Ａ染料とＢ染料の合計質量に対するＡ染料の含有量が１５質量％未満である場合には、Ａ染料の含有量が含有量が１５質量％以上である場合と比較して、濃度が低下する傾向にある。したがって、Ａ染料とＢ染料の合計質量に対するＡ染料の含有量は、１５質量％以上であることが好ましい。
【００５４】
Ａ染料とＢ染料の合計質量に対するＡ染料の含有量の上限値についても特に限定はないが、（ｉ）Ａ染料として一般式（１）で示される染料のみを用いる場合、換言すれば、一般式（２）で示される染料がイエロー染料層２Ｙに含まれない場合には、Ａ染料の含有量は４５質量％以下であることが好ましい。
【００５５】
一方で、（ｉｉ）Ａ染料として一般式（２）で示される染料のみを用いる場合、換言すれば、一般式（１）で示される染料がイエロー染料層２Ｙに含まれない場合には、Ａ染料の含有量は７５質量％以下であることが好ましい。
【００５６】
また、（ｉｉｉ）イエロー染料層２Ｙが、一般式（１）、一般式（２）で示される双方の染料を含有する場合に、上限値は、下式（Ａ）で算出される含有量とすることが好まいい。
４５質量％×一般式（１）で示される染料の含有比率＋７５質量％×一般式（２）で示される染料の含有比率・・・（式Ａ）  （但し、一般式（１）で示される染料の含有比率と一般式（２）で示される染料の含有比率の合計は１である。）
【００５７】
例えば、一般式（１）で示される染料と一般式（２）で示される染料の含有比率が０．５：０．５である場合には、Ａ染料とＢ染料の合計質量に対するＡ染料の含有量は、６０質量％「４５質量％×０．５＋７５質量％×０．５＝６０質量％」以下であることが好ましい。また、一般式（１）で示される染料と一般式（２）で示される染料の含有比率が０．２５：０．７５である場合には、Ａ染料とＢ染料の合計質量に対するＡ染料の含有量は、５２．５質量％「４５質量％×０．２５＋７５質量％×０．７５＝５２．５質量％」以下であることが好ましい。
【００５８】
上記（ｉ）、上記（ｉｉ）で説明したように、Ａ染料として、一般式（１）で示される染料、一般式（２）で示される染料の何れか一方の染料のみが含有されている場合であっても、高い濃度を得ることができ、したがって、上記（ｉｉｉ）の場合において、一般式（１）で示される染料と、一般式（２）で示される染料の含有比率についていかなる限定もされることはない。
【００５９】
なお、上記（ｉ）〜（ｉｉｉ）の場合において、Ａ染料とＢ染料の合計質量に対するＡ染料の含有量が、上記好ましい含有量の上限値を超えた場合には、十分な濃度を得ることができるものの、キックの発生防止効果が低下していく傾向にある。
【００６０】
＜バインダー樹脂＞
イエロー染料層２Ｙには、上記Ａ染料とＢ染料とを含む昇華性染料とともに、該昇華性染料を保持するためのバインダー樹脂が含有されており、本発明では、バインダー樹脂に、必須の成分としてニトロセルロースが含まれている。ニトロセルロースは、染料転写効率がよいため、染料転写効率を上げるために塗工量を少なくした場合であっても、高い印画濃度を得ることができる。
【００６１】
またニトロセルロースは、昇華性染料の染料保持力が高く、上記Ａ染料とＢ染料とを含む昇華性染料と、ニトロセルロースを含むバインダー樹脂との質量比率（Ｄ／Ｂ比（昇華性染料／バインダー樹脂））が高くなっても、キックの発生を防止できる。
【００６２】
なお、上記ではＢ染料の高い染料保持力について説明を行ったが、これはニトロセルロースとの相乗効果によってもたらされるものであり、イエロー染料層に、ニトロセルロースが含有されていない場合には、Ｂ染料を用いた場合であっても、十分にＡ染料、及びＢ染料を保持することができず、キックの発生を防止することができない。
【００６３】
ニトロセルロースの粘度について特に限定はないが、イエロー染料層２Ｙに、ＪＩＳ  Ｋ−６７０３による粘度が１／１６未満のニトロセルロースを含有させた場合には、保存安定性が低下する傾向にある。一方、イエロー染料層２ＹにＪＩＳ  Ｋ−６７０３による粘度が１２０を超えるニトロセルロースを含有させる場合には、イエロー染料層２Ｙの形成時にインキミスト等が発生するおそれが生じうる。
【００６４】
この点を考慮すると、イエロー染料層２Ｙには、ＪＩＳ  Ｋ−６７０３による粘度で、１／１６以上１２０以下のニトロセルロースが含有されていることが好ましく、１／８以上１２０以下のニトロセルロースが含有されていることが更に好ましい。換言すれば、ＪＩＳ  Ｋ−６７０３による粘度（溶液濃度２５％）が１．０秒〜１４．９秒、ＪＩＳ  Ｋ−６７０３による粘度（溶液濃度２０％）が６．０秒〜８．０秒、或いはＪＩＳ  Ｋ−６７０３による粘度（溶液濃度１２．２％）が４．０秒〜１４０.０秒のものが好ましい。ＪＩＳ  Ｋ−６７０３による粘度がこの範囲内のニトロセルロースをイエロー染料層２Ｙに含有させることで、保存安定性を更に向上させることができるとともに、イエロー染料層２Ｙの形成時にインキミスト等が発生することを防止することができる。
【００６５】
粘度が上記範囲内のニトロセルロースは市販品をそのまま用いることができる。粘度が上記範囲内のものとしては、例えば、太平化学製品（株）製のＪＩＳ  Ｋ−６７０３で指定される種類及び粘度記号で、Ｈ１／１６，Ｈ１／８，Ｌ１／８，Ｈ１／４，Ｌ１／４，Ｈ１／２，Ｈ１"，Ｈ５"，Ｈ２０，Ｈ６０，Ｈ１２０のものを挙げることができる。これ以外にも、稲畑産業（株）製のＤＨＸ３−５，ＤＨＸ５−１０，ＤＨＸ８−１３，ＤＨＸ１１−１６，ＤＨＸ３０−５０，ＤＨＸ４０−７０，ＤＨＬ２５−４５，ＤＨＬ１２０−１７０，Ｈ２０（１６０−２１０），ＤＨＭ１０−２５，ＳＬ−１，ＤＬＸ３−５，ＤＬＸ５−８，ＤＬＸ８−１３，ＤＬＸ３０−５０等も使用可能である。
【００６６】
また、ニトロセルロースは、窒素分（硝化度）が１０％以上であることが好ましい。また、取り扱いの安全性を考慮すると窒素分は１２．３％以下であることが好ましい。窒素分が１０％以上のニトロセルロースをイエロー染料層２Ｙに含有させることで、染料転写効率の更なる向上が見込まれる。
【００６７】
イエロー染料層２Ｙには、本発明の趣旨を妨げない範囲内で、ニトロセルロース以外の他のバインダー樹脂が含まれていてもよい。他のバインダー樹脂としては、染料層に含まれる従来公知のバインダー樹脂、例えば、エチルセルロース樹脂、ヒドロキシエチルセルロース樹脂、エチルヒドロキシセルロース樹脂、メチルセルロース樹脂、酢酸セルロース樹脂等のセルロース系樹脂、ポリビニルアルコール樹脂、ポリ酢酸ビニル樹脂、ポリビニルブチラール樹脂、ポリビニルアセタール樹脂、ポリビニルピロリドン等のビニル系樹脂、ポリ（メタ）アクリレート、ポリ（メタ）アクリルアミド等のアクリル系樹脂、ポリウレタン系樹脂、ポリアミド系樹脂、ポリエステル系樹脂等が挙げられる。
【００６８】
ニトロセルロースを含む全バインダー樹脂の固形分総量に対する、ニトロセルロースの含有量についても特に限定はないが、全バインダー樹脂の固形分総量に対するニトロセルロースの含有量が、７０質量％未満である場合には、上記Ａ染料とＢ染料とを含む昇華性染料を、十分に保持することができない場合がある。また、染料転写効率も低下する傾向にある。この点を考慮すると、バインダー樹脂の固形分総量に対するニトロセルロースの含有量は、７０質量％以上であることが好ましい。上限値について特に限定はなく、１００質量％である。
【００６９】
また、上記に例示した他のバインダー樹脂の中でも、ポリビニルブチラール樹脂や、ポリビニルアセタール樹脂は、基材１と染料層２との間に設けられる任意のプライマー層３との密着性を向上させることができる点で好ましい。染料層２に、ポリビニルブチラール及び／又はポリビニルアセタールと、上記割合でニトロセルロースを含有せしめることで、本発明の熱転写シート１０を用いた画像形成時に、熱転写受像シート等の被転写体に染料層２ごととられる異常転写の発生を防止することができる。
【００７０】
バインダー樹脂の固形分総量に対する、ポリビニルアセタール及び／又はポリビニルブチラールの合計質量は３０質量％以下の範囲内であることが好ましい。３０質量％を超えると、その分ニトロセルロースの含有量が減少することとなり、染料転写効率や、染料保持力が低下していく傾向にある。
【００７１】
本発明では、上記Ａ染料によって、濃度の向上が図られているが、更なる濃度の向上を目的として、上記Ａ染料とＢ染料とを含む昇華性染料と、ニトロセルロースを含むバインダー樹脂との質量比率（Ｄ／Ｂ比（昇華性染料／バインダー樹脂））（以下Ｄ／Ｂ比という）を高くすることが好ましい。具体的には、Ｄ／Ｂ比が２．０以上であることが好ましい。なお、昇華性染料の質量とは、Ａ染料、Ｂ染料、及び必要に応じて含有される他の染料の合計質量であり、バインダー樹脂の質量とは、ニトロセルロースを含む全てのバインダー樹脂の合計質量を意味する。また、Ｄ／Ｂ比を２．０以上とする場合には、バインダー樹脂の固形分総量に対するニトロセルロースの含有量は、７０質量％以上であることが好ましい。
【００７２】
Ｄ／Ｂ比の好ましい上限値について特に限定はないが、Ｄ／Ｂ比が３．５を超える場合には、バインダー樹脂に対する昇華性染料の染料量が多くなりすぎ、ニトロセルロースを含むバインダー樹脂が、上記Ａ染料とＢ染料とを含む昇華性染料を保持しきれず保存安定性が低下する場合がある。したがって、この点を考慮すると、Ｄ／Ｂ比は２．０以上３．５以下の範囲内であることが好ましい。
【００７３】
また、イエロー染料層２Ｙの固形分総量に対する、ニトロセルロースを含むバインダー樹脂の含有量は、２１質量％以上３２質量％以下の範囲内であることが好ましい。Ｄ／Ｂ比を上記範囲内とするとともに、イエロー染料層２Ｙの固形分総量に対するバインダー樹脂の含有量をこの範囲内とすることで、染料保持力や、染料転写効率のさらなる向上を図ることができる。
【００７４】
イエロー染料層２Ｙの厚みについても特に限定はないが、イエロー染料層２Ｙの厚みが０．１３ｇ／ｍ2未満である場合には、濃度の向上効果が低下する傾向にある。また、イエロー染料層２Ｙの厚みが、０．５０ｇ／ｍ2を超えると染料転写効率が低下する傾向にある。したがって、この点を考慮すると、イエロー染料層２Ｙの厚みは、乾燥時で０．１３ｇ／ｍ2以上０．５０ｇ／ｍ2以下であることが好ましい。
【００７５】
また、イエロー染料層２Ｙには、昇華性染料やニトロセルロースのほか、無機微粒子、有機微粒子等の添加剤が含有されていてもよい。無機微粒子としては、カーボンブラック、アルミニウム、二硫化モリブデン等が挙げられ、有機微粒子としては、ポリエチレンワックス、シリコーン樹脂微粒子等が挙げられる。また、イエロー染料層２Ｙには、本発明の趣旨を妨げない範囲内で、離型剤が含有されていてもよい。離型剤としては、変性或いは未変性のシリコーンオイル（シリコーン樹脂と称されるものも含む）、リン酸エステル、脂肪酸エステル等を挙げることができる。
【００７６】
イエロー染料層２Ｙの形成方法についても特に限定はなく、Ａ染料とＢ染料とを含む昇華性染料、ニトロセルロースを含むバインダー樹脂、更に必要に応じて添加剤、例えば、離型剤や有機微粒子などを加えて、トルエン、メチルエチルケトン、イソプロピルアルコール、エタノール、シクロヘキサノン、ＤＭＦなどの適当な有機溶剤に溶解、あるいは有機溶剤や水に分散した塗工液をグラビア印刷、ダイコート印刷、バーコート印刷、スクリーン印刷、又はグラビア版を用いたリバースロールコーティング印刷等の手段により塗布、及び乾燥して形成することができる。
【００７７】
なお、図１に示す形態では、基材１上にイエロー染料層２Ｙのみが設けられた構成をとっているが、例えば、図２に示すように異なる昇華性染料を含む染料層を同一基材の同一面に面順次に繰り返し設けることも可能である。なお、図２は、本発明における必須の層であるイエロー染料層２Ｙ、及び任意の染料層であるマゼンタ染料層２Ｍ、シアン染料層２Ｃが、面順次に設けられた構成をとる熱転写シート１０の一例を示す概略断面図である。また、図１で示される構成においてイエロー染料層２Ｙと同一面上に、或いは図２に示す構成において、イエロー染料層２Ｙ、マゼンタ染料層２Ｍ、シアン染料層２Ｃと同一面上に図示しない転写性保護層を設けることとしてもよい。
【００７８】
（プライマー層）
図１、２に示すように、基材１とイエロー染料層２Ｙとの間には、プライマー層３が設けられていることが好ましい。プライマー層３を設けることで基材１とイエロー染料層２Ｙとの密着性を向上させることができる。
【００７９】
プライマー層３を構成する樹脂としては、ポリエステル系樹脂、ポリビニルピロリドン樹脂、ポリビニルアルコール樹脂、ヒドロキシエチルセルロース、ポリアクリル酸エステル系樹脂、ポリ酢酸ビニル系樹脂、ポリウレタン系樹脂、スチレンアクリレート系樹脂、ポリアクリルアミド系樹脂、ポリアミド系樹脂、ポリエーテル系樹脂、ポリスチレン系樹脂、ポリエチレン系樹脂、ポリプロピレン系樹脂、ポリ塩化ビニル樹脂、ポリビニルアセトアセタールやポリビニルブチラール等のポリビニルアセタール系樹脂等が挙げられる。
【００８０】
また、プライマー層３をコロイド状無機顔料超微粒子から構成することもできる。これにより熱転写時の熱転写受像シートへのイエロー染料層２Ｙの異常転写を防止できるだけでなく、印画時のイエロー染料層２Ｙからプライマー層３への染料の移行を防止し、熱転写受像シートの受容層側への染料拡散を有効に行なうことができ、印画濃度を高めることができる。
【００８１】
コロイド状無機顔料超微粒子として、従来公知の化合物が使用できる。例えば、シリカ（コロイダルシリカ）、アルミナ或はアルミナ水和物（アルミナゾル、コロイダルアルミナ、カチオン性アルミニウム酸化物又はその水和物、擬ベーマイト等）、珪酸アルミニウム、珪酸マグネシウム、炭酸マグネシウム、酸化マグネシウム、酸化チタン等が挙げられる。特に、コロイダルシリカ、アルミナゾルが好ましく用いられる。これらのコロイド状無機顔料超微粒子の大きさは、一次平均粒径で１００ｎｍ以下、好ましくは５０ｎｍ以下で用いることが好ましい。
【００８２】
プライマー層３は、上記で例示した樹脂及び／又はコロイド状無機顔料超微粒子を適当な溶媒に溶解或いは分散したプライマー層用塗工液をグラビアコーティング法、ロールコート法、スクリーン印刷法、グラビア版を用いたリバースロールコーティング法等の従来から公知の形成手段により、塗布・乾燥して形成することができる。プライマー層用塗工液の塗工量は、０．０２〜１．０ｇ／ｍ2程度であることが好ましい。
【００８３】
また、プライマー層３とともに、又はこれにかえて、各種の機能層を設けてもよい。各種の機能層としては、例えば、帯電防止層等を例示することができる。
【００８４】
（背面層）
図１に示すように、基材１の他方の面に、耐熱性、及び印画時におけるサーマルヘッドの走行性等を向上させるための背面層５が設けられている。
【００８５】
背面層５は、従来公知の熱可塑性樹脂等を適宜選択して形成することができる。このような、熱可塑性樹脂として、例えば、ポリエステル系樹脂、ポリアクリル酸エステル系樹脂、ポリ酢酸ビニル系樹脂、スチレンアクリレート系樹脂、ポリウレタン系樹脂、ポリエチレン系樹脂、ポリプロピレン系樹脂等のポリオレフィン系樹脂、ポリスチレン系樹脂、ポリ塩化ビニル系樹脂、ポリエーテル系樹脂、ポリアミド系樹脂、ポリイミド系樹脂、ポリアミドイミド系樹脂、ポリカーボネート系樹脂、ポリアクリルアミド樹脂、ポリビニルクロリド樹脂、ポリビニルブチラール樹脂、ポリビニルアセトアセタール樹脂等のポリビニルアセタール樹脂等の熱可塑性樹脂、これらのシリコーン変性物等が挙げられる。
【００８６】
また、上記した樹脂に硬化剤を添加してもよい。硬化剤として機能するポリイソシアネート樹脂としては、特に制限なく従来公知のものを使用できるが、それらのなかでも、芳香族系イソシアネートのアダクト体を使用することが望ましい。芳香族系ポリイソシアネートとしては、２，４−トルエンジイソシアネート、２，６−トルエンジイソシアネート、又は、２，４−トルエンジイソシアネートと２，６−トルエンジイソシアネートの混合物、１，５−ナフタレンジイソシアネート、トリジンジイソシアネート、ｐ−フェニレンジイソシアネート、ｔｒａｎｓ−シクロヘキサン−１，４−ジイソシアネート、キシリレンジイソシアネート、トリフェニルメタントリイソシアネート、トリス（イソシアネートフェニル）チオフォスフェートがあげられ、特に２，４−トルエンジイソシアネート、２，６−トルエンジイソシアネート、又は、２，４−トルエンジイソシアネートと２，６−トルエンジイソシアネートの混合物が好ましい。このようなポリイソシアネート樹脂は、上記した水酸基含有熱可塑性樹脂をその水酸基を利用して架橋させ、背面層の塗膜強度や耐熱性を向上させる。
【００８７】
また、背面層５には、上記熱可塑性樹脂に加え、スリップ性を向上させる目的で、ワックス、高級脂肪酸アミド、リン酸エステル化合物、金属石鹸、シリコーンオイル、界面活性剤等の離型剤、フッ素樹脂等の有機粉末、シリカ、クレー、タルク、炭酸カルシウム等の無機粒子等の各種添加剤が含有されていることが好ましく、リン酸エステル又は金属石鹸の少なくとも１種が含有されていることが特に好ましい。
【００８８】
背面層５は、例えば、上記熱可塑性樹脂、必要に応じて添加される各種添加剤を適当な溶媒に分散又は溶解させた塗工液を、基材１のイエロー染料層２Ｙの反対側の面上に、グラビア印刷法、スクリーン印刷法、グラビア版を用いたリバースロールコーティング印刷法等の公知の手段により、塗布し、乾燥することにより形成することができる。背面層５の塗工量は、耐熱性等の向上等の点から、乾燥後塗工量が３ｇ／ｍ2以下であることが好ましく、０．１〜２ｇ／ｍ2にすることがより好ましい。
【実施例】
【００８９】
以下に実施例と比較例を挙げて本発明を説明する。なお、文中の「部」は特に断りのない限り質量基準である。
【００９０】
（実施例１）
基材として厚さ５μｍのポリエチレンテレフタレートフィルムを用い、この上に、下記組成の背面層用塗工液を乾燥時１．０ｇ／ｍ2になるように塗布し、背面層を形成した。次いで、前記基材の背面層を設けた側とは反対の面に、下記組成のプライマー層用塗工液を乾燥時０．１０ｇ／ｍ2になるように塗布し、プライマー層を形成した。次いで、プライマー層上に下記組成のイエロー染料層用塗工液１を乾燥時０．３５ｇ／ｍ2になるように塗布し８０℃で２分間乾燥することでイエロー染料層を形成し、実施例１の熱転写シートを得た。
【００９１】
＜背面層用塗工液＞
・ポリビニルブチラール樹脂                                              ６．０部
（エスレックＢＸ−１、積水化学工業（株）製）
・ポリイソシアネート硬化剤                                            ２２．０部
（バーノックＤ７５０−４５、固形分４５％、ＤＩＣ(株)製）
・リン酸エステル                                                        ３．０部
（プライサーフＡ−２０８Ｎ、第一工業製薬（株）製）
・タルク                                                                １．０部
（ミクロエース  Ｐ−３、日本タルク工業（株）製）
・メチルエチルケトン                                                  ６０．０部
・トルエン                                                            ６０．０部
【００９２】
＜プライマー層用塗工液＞
・アルミナゾル（固形分１０％）                                            ５０部
（アルミナゾル２００（羽毛状形態）  日産化学工業（株）製）
・ポリビニルピロリドン樹脂（Ｋ−９０  ＩＳＰ社製）                          ５部
・水                                                                      ２５部
・イソプロピルアルコール                                                  ２０部
【００９３】
＜イエロー染料層用塗工液１（Ｄ／Ｂ比＝２．５）＞
・上記一般式（１）で示される染料                                    ０．３７５部
・上記一般式（３−１）で示される染料                                ２．１２５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【００９４】
（実施例２）
イエロー染料層用塗工液１にかえて、下記組成のイエロー染料層用塗工液２を使用した以外はすべて実施例１と同様にして実施例２の熱転写シートを得た。
【００９５】
＜イエロー染料層用塗工液２（Ｄ／Ｂ比＝２．５）＞
・上記一般式（１）で示される染料                                    ０．３７５部
・Ｄｉｓｐｅｒｓｅ  Ｙｅｌｌｏｗ  ２３１                            ２．１２５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【００９６】
（実施例３）
イエロー染料層用塗工液１にかえて、下記組成のイエロー染料層用塗工液３を使用した以外はすべて実施例１と同様にして実施例３の熱転写シートを得た。
【００９７】
＜イエロー染料層用塗工液３（Ｄ／Ｂ比＝２．５）＞
・上記一般式（１）で示される染料                                    ０．３７５部
・上記一般式（３−１）で示される染料                              １．０６２５部
・Ｄｉｓｐｅｒｓｅ  Ｙｅｌｌｏｗ  ２３１                          １．０６２５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【００９８】
（実施例４）
イエロー染料層用塗工液１にかえて、下記組成のイエロー染料層用塗工液４を使用した以外はすべて実施例１と同様にして実施例４の熱転写シートを得た。
【００９９】
＜イエロー染料層用塗工液４（Ｄ／Ｂ比＝２．５）＞
・上記一般式（１）で示される染料                                    １．１２５部
・上記一般式（３−１）で示される染料                                １．３７５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１００】
（実施例５）
イエロー染料層用塗工液１にかえて、下記組成のイエロー染料層用塗工液５を使用した以外はすべて実施例１と同様にして実施例５の熱転写シートを得た。
【０１０１】
＜イエロー染料層用塗工液５（Ｄ／Ｂ比＝２．５）＞
・上記一般式（１）で示される染料                                    １．１２５部
・Ｄｉｓｐｅｒｓｅ  Ｙｅｌｌｏｗ  ２３１                            １．３７５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１０２】
（実施例６）
イエロー染料層用塗工液１にかえて、下記組成のイエロー染料層用塗工液６を使用した以外はすべて実施例１と同様にして実施例６の熱転写シートを得た。
【０１０３】
＜イエロー染料層用塗工液６（Ｄ／Ｂ比＝２．５）＞
・上記一般式（１）で示される染料                                    １．１２５部
・上記一般式（３−１）で示される染料                              ０．６８７５部
・Ｄｉｓｐｅｒｓｅ  Ｙｅｌｌｏｗ  ２３１                          ０．６８７５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１０４】
（実施例７）
イエロー染料層用塗工液１にかえて、下記組成のイエロー染料層用塗工液７を使用した以外はすべて実施例１と同様にして実施例７の熱転写シートを得た。
【０１０５】
＜イエロー染料層用塗工液７（Ｄ／Ｂ比＝２．５）＞
・上記一般式（２−１）で示される染料                                ０．３７５部
・上記一般式（３−１）で示される染料                                ２．１２５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１０６】
（実施例８）
イエロー染料層用塗工液１にかえて、下記組成のイエロー染料層用塗工液８を使用した以外はすべて実施例１と同様にして実施例８の熱転写シートを得た。
【０１０７】
＜イエロー染料層用塗工液８（Ｄ／Ｂ比＝２．５）＞
・上記一般式（２−１）で示される染料                                ０．３７５部
・Ｄｉｓｐｅｒｓｅ  Ｙｅｌｌｏｗ  ２３１                            ２．１２５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１０８】
（実施例９）
イエロー染料層用塗工液１にかえて、下記組成のイエロー染料層用塗工液９を使用した以外はすべて実施例１と同様にして実施例９の熱転写シートを得た。
【０１０９】
＜イエロー染料層用塗工液９（Ｄ／Ｂ比＝２．５）＞
・上記一般式（２−１）で示される染料                                ０．３７５部
・上記一般式（３−１）で示される染料                              １．０６２５部
・Ｄｉｓｐｅｒｓｅ  Ｙｅｌｌｏｗ  ２３１                          １．０６２５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１１０】
（実施例１０）
イエロー染料層用塗工液１にかえて、下記組成のイエロー染料層用塗工液１０を使用した以外はすべて実施例１と同様にして実施例１０の熱転写シートを得た。
【０１１１】
＜イエロー染料層用塗工液１０（Ｄ／Ｂ比＝２．５）＞
・上記一般式（２−１）で示される染料                                １．８７５部
・上記一般式（３−１）で示される染料                                ０．６２５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１１２】
（実施例１１）
イエロー染料層用塗工液１にかえて、下記組成のイエロー染料層用塗工液１１を使用した以外はすべて実施例１と同様にして実施例１１の熱転写シートを得た。
【０１１３】
＜イエロー染料層用塗工液１１（Ｄ／Ｂ比＝２．５）＞
・上記一般式（２−１）で示される染料                                １．８７５部
・Ｄｉｓｐｅｒｓｅ  Ｙｅｌｌｏｗ  ２３１                            ０．６２５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１１４】
（実施例１２）
イエロー染料層用塗工液１にかえて、下記組成のイエロー染料層用塗工液１２を使用した以外はすべて実施例１と同様にして実施例１２の熱転写シートを得た。
【０１１５】
＜イエロー染料層用塗工液１２（Ｄ／Ｂ比＝２．５）＞
・上記一般式（２−１）で示される染料                                １．８７５部
・上記一般式（３−１）で示される染料                              ０．３１２５部
・Ｄｉｓｐｅｒｓｅ  Ｙｅｌｌｏｗ  ２３１                          ０．３１２５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１１６】
（実施例１３）
イエロー染料層用塗工液１にかえて、下記組成のイエロー染料層用塗工液１３を使用した以外はすべて実施例１と同様にして実施例１３の熱転写シートを得た。
【０１１７】
＜イエロー染料層用塗工液１３（Ｄ／Ｂ比＝２．５）＞
・上記一般式（１）で示される染料                                  ０．１８７５部
・上記一般式（２−１）で示される染料                              ０．１８７５部
・上記一般式（３−１）で示される染料                                ２．１２５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１１８】
（実施例１４）
イエロー染料層用塗工液１にかえて、下記組成のイエロー染料層用塗工液１４を使用した以外はすべて実施例１と同様にして実施例１４の熱転写シートを得た。
【０１１９】
＜イエロー染料層用塗工液１４（Ｄ／Ｂ比＝２．５）＞
・上記一般式（１）で示される染料                                  ０．１８７５部
・上記一般式（２−１）で示される染料                              ０．１８７５部
・Ｄｉｓｐｅｒｓｅ  Ｙｅｌｌｏｗ  ２３１                            ２．１２５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１２０】
（実施例１５）
イエロー染料層用塗工液１にかえて、下記組成のイエロー染料層用塗工液１５を使用した以外はすべて実施例１と同様にして実施例１５の熱転写シートを得た。
【０１２１】
＜イエロー染料層用塗工液１５（Ｄ／Ｂ比＝２．５）＞
・上記一般式（１）で示される染料                                  ０．１８７５部
・上記一般式（２−１）で示される染料                              ０．１８７５部
・上記一般式（３−１）で示される染料                              １．０６２５部
・Ｄｉｓｐｅｒｓｅ  Ｙｅｌｌｏｗ  ２３１                          １．０６２５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１２２】
（実施例１６）
イエロー染料層用塗工液１にかえて、下記組成のイエロー染料層用塗工液１６を使用した以外はすべて実施例１と同様にして実施例１６の熱転写シートを得た。
【０１２３】
＜イエロー染料層用塗工液１６（Ｄ／Ｂ比＝２．５）＞
・上記一般式（１）で示される染料                                  ０．５６２５部
・上記一般式（２−１）で示される染料                              ０．９３７５部
・上記一般式（３−１）で示される染料                                    ０．５部
・Ｄｉｓｐｅｒｓｅ  Ｙｅｌｌｏｗ  ２３１                                ０．５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１２４】
（実施例１７）
イエロー染料層用塗工液１にかえて、下記組成のイエロー染料層用塗工液１７を使用した以外はすべて実施例１と同様にして実施例１７の熱転写シートを得た。
【０１２５】
＜イエロー染料層用塗工液１７（Ｄ／Ｂ比＝２．５）＞
・上記一般式（１）で示される染料                                      １．２５部
・上記一般式（３−１）で示される染料                                ０．６２５部
・Ｄｉｓｐｅｒｓｅ  Ｙｅｌｌｏｗ  ２３１                            ０．６２５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１２６】
（実施例１８）
イエロー染料層用塗工液１にかえて、下記組成のイエロー染料層用塗工液１８を使用した以外はすべて実施例１と同様にして実施例１８の熱転写シートを得た。
【０１２７】
＜イエロー染料層用塗工液１８（Ｄ／Ｂ比＝２．５）＞
・上記一般式（２）で示される染料                                            ２部
・上記一般式（３−１）で示される染料                                  ０．２５部
・Ｄｉｓｐｅｒｓｅ  Ｙｅｌｌｏｗ  ２３１                              ０．２５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１２８】
（実施例１９）
イエロー染料層用塗工液１にかえて、下記組成のイエロー染料層用塗工液１９を使用した以外はすべて実施例１と同様にして実施例１９の熱転写シートを得た。
【０１２９】
＜イエロー染料層用塗工液１９（Ｄ／Ｂ比＝２．５）＞
・上記一般式（１）で示される染料                                      ０．２５部
・上記一般式（３−１）で示される染料                                １．１２５部
・Ｄｉｓｐｅｒｓｅ  Ｙｅｌｌｏｗ  ２３１                            １．１２５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１３０】
（実施例２０）
イエロー染料層用塗工液１にかえて、下記組成のイエロー染料層用塗工液２０を使用した以外はすべて実施例１と同様にして実施例２０の熱転写シートを得た。
【０１３１】
＜イエロー染料層用塗工液２０（Ｄ／Ｂ比＝２．５）＞
・上記一般式（１）で示される染料                                    ０．１２５部
・上記一般式（２−１）で示される染料                                ０．１２５部
・上記一般式（３−１）で示される染料                                １．１２５部
・Ｄｉｓｐｅｒｓｅ  Ｙｅｌｌｏｗ  ２３１                            １．１２５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１３２】
（比較例１）
イエロー染料層用塗工液１にかえて、下記組成のイエロー染料層用塗工液Ａを使用した以外はすべて実施例１と同様にして比較例１の熱転写シートを得た。
【０１３３】
＜イエロー染料層用塗工液Ａ（Ｄ／Ｂ比＝２．５）＞
・上記一般式（１）で示される染料                                  ０．１８７５部
・上記一般式（２−１）で示される染料                              ０．１８７５部
・Ｄｉｓｐｅｒｓｅ  Ｙｅｌｌｏｗ  ２３１                          １．０６２５部
・Ｓｏｌｖｅｎｔ  Ｙｅｌｌｏｗ  ９３（任意の染料として）          １．０６２５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１３４】
（比較例２）
イエロー染料層用塗工液１にかえて、下記組成のイエロー染料層用塗工液Ｂを使用した以外はすべて実施例１と同様にして比較例２の熱転写シートを得た。
【０１３５】
＜イエロー染料層用塗工液Ｂ（Ｄ／Ｂ比＝２．５）＞
・上記一般式（２−１）で示される染料                                ０．３７５部
・Ｄｉｓｐｅｒｓｅ  Ｙｅｌｌｏｗ  ２３１                          １．０６２５部
・Ｓｏｌｖｅｎｔ  Ｙｅｌｌｏｗ  ９３（任意の染料として）          １．０６２５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１３６】
（比較例３）
イエロー染料層用塗工液１にかえて、下記組成のイエロー染料層用塗工液Ｃを使用した以外はすべて実施例１と同様にして比較例３の熱転写シートを得た。
【０１３７】
＜イエロー染料層用塗工液Ｃ（Ｄ／Ｂ比＝２．５）＞
・上記一般式（１）で示される染料                                  ０．５６２５部
・上記一般式（２−１）で示される染料                              ０．９３７５部
・Ｄｉｓｐｅｒｓｅ  Ｙｅｌｌｏｗ  ２３１                                ０．５部
・Ｓｏｌｖｅｎｔ  Ｙｅｌｌｏｗ  ９３（任意の染料として）                ０．５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１３８】
（比較例４）
イエロー染料層用塗工液１にかえて、下記組成のイエロー染料層用塗工液Ｄを使用した以外はすべて実施例１と同様にして比較例４の熱転写シートを得た。
【０１３９】
＜イエロー染料層用塗工液Ｄ（Ｄ／Ｂ比＝２．５）＞
・上記一般式（１）で示される染料                                        ２．５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【０１４０】
（印画物の濃度評価）
上記で得られた各実施例、比較例の熱転写シートを用い、テストプリンタ（ヘッド抵抗値；５０５８Ω，印画条件；２４．０Ｖ  ２ｍｓ  パルスデューティ比８５％）にて、ＤＮＰフォトルシオ製プリンタＤＳ４０用メディアセットＤＳ４０ＰＣ（ＤＭ４６４０）の熱転写受像シートにＭａｘ階調印画を行うことで画像を形成した。次いで、この画像上に、メディアセットの保護層を転写し実施例、比較例の印画物を形成した。
【０１４１】
各実施例、比較例の印画物の濃度を、以下の条件で測色し、以下の評価基準に基づいて印画濃度の評価を行った。濃度の測定値、及び評価結果を表１に示す。
（濃度測色条件）
・測色器：分光測定器ＳｐｅｃｔｒｏＬｉｎｏ（Ｇｒｅｔａｇ  Ｍａｃｂｅｔｈ社製）
・濃度測定用フィルター：ＡＮＳＩ  Ｓｔａｔｕｓ  Ａ
【０１４２】
「評価基準」
◎・・・濃度が２．０以上である。
○・・・濃度が１．８以上２．０未満である。
×・・・濃度が１．８未満である。
【０１４３】
（キック評価）
各実施例、比較例の熱転写シートのイエロー染料層と、上記濃度評価で使用した熱転写受像シートの耐熱滑性層が対向するように重ね合わせ、１．５ｋｇ／ｃｍ2の荷重をかけて、４０℃、湿度９０％環境下で９６時間保管し、耐熱滑性層側へのイエロー染料層の染料の転写（キック）度合いの確認を行った。染料の転写度合いは、色彩色差計（ＣＲ３２１  コニカミノルタ（株）製）を用い、転写部の耐熱滑性層の色相、及び未転写部の耐熱滑性層の色相を測定し、その色差（ΔＥ*）を下記式にて算出した。なお、Ｌ*ａ*ｂ*は、ＣＩＥ１９７６、Ｌ*ａ*ｂ*表色系（ＪＩＳ  Ｚ８７２９  １９８０）に規定されているＬ*ａ*ｂ*を意味する。
ΔＥ*＝（（荷重前後のＬ*値の差）2＋（荷重前後のａ*値の差）2＋（荷重前後のｂ*値の差）2）1/2
【０１４４】
表１に色差の算出結果を示すとともに、以下の評価基準により評価した保存性の評価結果を示す。なお、荷重前後の色差が小さいほど、キックの度合いが少ないことを示す。
【０１４５】
「評価基準」
○・・・荷重前後の耐熱滑性層の色差（ΔＥ*）が１０未満である。
△・・・荷重前後の耐熱滑性層の色差（ΔＥ*）が１０以上１２未満である。
×・・・荷重前後の耐熱滑性層の色差（ΔＥ*）が１２以上である。
【０１４６】
（地汚れ評価）
各実施例、比較例の熱転写シートのイエロー染料層と、上記染料転写効率評価で使用した熱転写受像シートの耐熱滑性層が対向するように重ね合わせ、２７ｋｇ／ｃｍ2の荷重をかけて、４０℃、湿度９０％環境下で９６時間保存を行った。保存後の各実施例、比較例熱転写シートを、上記染料転写効率で使用したテストプリンタを用いて印画を行い、保存後の熱転写シートを用いた印画物を得た。保存後の熱転写シートを用いた印画物と、未保存の熱転写シートを用いた印画物の色相を、Ｓｐｅｃｔｒｏｌｉｎｏ（Ｘ−Ｌｉｇｈｔ社製）を用いて測定し、その色差（ΔＥ*）を下記式にて算出した。
【０１４７】
ΔＥ*＝（（保存前後のＬ*値の差）2＋（保存前後のａ*値の差）2＋（保存前後のｂ*値の差）2）1/2
【０１４８】
表１に色差の算出結果を示すとともに、以下の評価基準により評価した保存性の評価結果を示す。なお、保存前後の色差が小さいほど、高温・高湿環境下における染料析出が少なく保存性が高いことを示す。
【０１４９】
「評価基準」
○・・・保存前後の印画物の色差（ΔＥ*）が１．０未満である。
△・・・保存前後の印画物の色差（ΔＥ*）が１．０以上１．５未満である。
×・・・保存前後の印画物の色差（ΔＥ*）が１．５以上である。
【０１５０】
【表１】
2015013456.tif 000014
【０１５１】
表１からも明らかなように、ニトロセルロース、Ａ染料、Ｂ染料を含有し、昇華性染料の固形分総量に対するＡ染料とＢ染料の合計質量が９５質量％以上である染料層を備える実施例の熱転写シートによれば、キックや地汚れの発生を防止しつつ、濃度の高い画像形成が可能であることが確認できた。特に、Ａ染料とＢ染料の合計質量に対するＡ染料の含有量の下限値が１５質量％であり、かつ所定の上限値以下の染料層を備える実施例１〜１８の熱転写シートによれば、さらに濃度の高い画像形成が可能となることが確認できた。一方、ニトロセルロース、Ａ染料、Ｂ染料を含有している場合であっても、昇華性染料の固形分総量に対するＡ染料とＢ染料の合計質量が９５質量％未満の染料層を備える比較例１〜３の熱転写シートでは地汚れの発生を防止することができないことが確認できた。また、Ａ染料のみを含有し、Ｂ染料を含有していない染料層を備える比較例４の熱転写シートでは、キックの発生を防止することができないことが確認できた。このことからも、本発明の熱転写シートの優位性は明らかである。
【符号の説明】
【０１５２】
１０…熱転写シート
１…基材
２Ｙ…イエロー染料層
２Ｍ…マゼンタ染料層
２Ｃ…シアン染料層
３…プライマー層
５…背面層
【図１】
2015013456.tif 000020
【図２】
2015013456.tif 000021
【手続補正書】
【提出日】平成26年5月15日(2014.5.15)
【手続補正１】
【補正対象書類名】明細書
【補正対象項目名】００５７
【補正方法】変更
【補正の内容】
【００５７】
例えば、一般式（１）で示される染料と一般式（２）で示される染料の含有比率が０．５：０．５である場合には、Ａ染料とＢ染料の合計質量に対するＡ染料の含有量は、６０質量％「４５質量％×０．５＋７５質量％×０．５＝６０質量％」以下であることが好ましい。また、一般式（１）で示される染料と一般式（２）で示される染料の含有比率が０．２５：０．７５である場合には、Ａ染料とＢ染料の合計質量に対するＡ染料の含有量は、６７．５質量％「４５質量％×０．２５＋７５質量％×０．７５＝６７．５質量％」以下であることが好ましい。
【手続補正２】
【補正対象書類名】明細書
【補正対象項目名】０１２７
【補正方法】変更
【補正の内容】
【０１２７】
＜イエロー染料層用塗工液１８（Ｄ／Ｂ比＝２．５）＞
・上記一般式（２−１）で示される染料                                        ２部
・上記一般式（３−１）で示される染料                                  ０．２５部
・Ｄｉｓｐｅｒｓｅ  Ｙｅｌｌｏｗ  ２３１                              ０．２５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【手続補正３】
【補正対象書類名】明細書
【補正対象項目名】０１５１
【補正方法】変更
【補正の内容】
【０１５１】
表１からも明らかなように、ニトロセルロース、Ａ染料、Ｂ染料を含有し、昇華性染料の固形分総量に対するＡ染料とＢ染料の合計質量が９５質量％以上である染料層を備える実施例の熱転写シートによれば、キックや地汚れの発生を防止しつつ、濃度の高い画像形成が可能であることが確認できた。特に、Ａ染料とＢ染料の合計質量に対するＡ染料の含有量の下限値が１５質量％であり、かつ所定の上限値以下の染料層を備える実施例１〜１６の熱転写シートによれば、さらに濃度の高い画像形成が可能となることが確認できた。一方、ニトロセルロース、Ａ染料、Ｂ染料を含有している場合であっても、昇華性染料の固形分総量に対するＡ染料とＢ染料の合計質量が９５質量％未満の染料層を備える比較例１〜３の熱転写シートでは地汚れの発生を防止することができないことが確認できた。また、Ａ染料のみを含有し、Ｂ染料を含有していない染料層を備える比較例４の熱転写シートでは、キックの発生を防止することができないことが確認できた。このことからも、本発明の熱転写シートの優位性は明らかである。